(57)【要約】      （修正有）【課題】捲回式極板群を備える蓄電池であって、生産性を低下させることなく高容量で高率放電特性、急速充電受け入れ特性に優れた蓄電池を提供する。【解決手段】負極板の一部を電槽缶５の内面に当接させて集電する捲回式極板群を備え、極板群の構成を、負極板が内周部分１と最外周部分２からなり、負極板の内周部分は導電性基板の両面に活物質層を備え、最外周部分は導電性基板２’の片面にのみ活物質層２”を備え、負極板の最外周部分の片面にのみ配置した活物質層が正極板３に対向するように配置し、負極板の内周部分の巻き終わり端部９と最外周部分の巻き始め端部８を電気的に接続させた捲回式極板群とする。【選択図】  図１
2006032304.tif 000002
【特許請求の範囲】
【請求項１】
正極板、セパレータ、負極板の積層体を捲回してなる極板群であって、該極板群の最外周に負極板を配置してなる捲回式極板群を、金属製電槽缶に収納し、前記負極板の最外周部分の少なくとも一部分を前記電槽缶の内面に当接させた蓄電池において、前記負極板が内周部分と最外周部分に分割されており、該負極板内周部分が導電性基板の両面に活物質層を備え、負極板最外周部分が導電性基板の片面にのみ活物質層を備え、該導電性基板の片面にのみ配置した活物質層を正極板に対向するように配置し、前記負極板内周部分の巻き終わり端部と負極板最外周部分の巻き始め端部とを電気的に接続させたことを特徴とする捲回式極板群を備えた蓄電池。
【請求項２】
前記負極板内周部分の巻き終わり端部と負極板最外周部分の巻き始め端部を重ねた重ね合わせ領域を備えた捲回式極板群であって、負極板最外周部分の導電性基板が負極板内周部分に当接するように負極板内周部分の巻き終わり端部と負極板最外周部分の巻き始め端部を重ねたことを特徴とする請求項１に記載の捲回式極板群を備える蓄電池。
【請求項３】
前記負極板内周部分の巻き終わり端部と負極板最外周部分の巻き始め端部の導電性基板が当接するように重ねた重ね合わせ領域を備え、かつ、前記負極板内周部分の巻き終わり端部を電槽缶の内面に当接させたことを特徴とする請求項２に記載の捲回式極板群を備えた蓄電池。
【請求項４】
前記負極板内周部分の巻き終わり端部と負極板最外周部分の巻き始め端部の導電性基板が当接するように重ねた重ね合わせ領域を備え、該重ね合わせ領域が、前記正極板の巻き終わり端面と重ならず、前記負極板最外周部分の巻き始め端面と正極板の巻き終わり端面の距離を内周部分の負極板の厚さ以上としたことを特徴とする請求項２または請求項３に記載の捲回式極板群を備えた蓄電池。
【請求項５】
前記負極板内周部分の巻き終わり端部および前記負極板最外周部分の巻き始め端部の導電性基板を両面ともに露出させ、該露出させた導電性基板同士を接合することによって前記負極板内周部分の巻き終わり端部と負極板外周部分の巻き始め端部とを電気的に接続したことを特徴とする請求項１に記載の捲回式極板群を備えた蓄電池。
【発明の詳細な説明】
【技術分野】
【０００１】
本発明は、捲回式極板群を備える円筒形のニッケル水素蓄電池やニッケルカドミウム蓄電池などに関するものであって、生産性を低下させることなく高容量であって、優れた高率放電特性、急速充電受け入れ特性を達成した蓄電池に関するものである。
【背景技術】
【０００２】
円筒形のニッケル水素蓄電池やニッケルカドミウム蓄電池は、サイクル特性、耐過放電特性、耐過充電特性に優れるところから携帯形の電気機器、電動工具などの電源として広く用いられている。これまでも前記蓄電池の高容量化の技術が開発されてきたが、これらの用途においては長時間の使用に耐える電源に対する要望が強く、さらに高容量の蓄電池の開発が進められている。
【０００３】
捲回式極板群を構成する極板は、通常、正極板、負極板共に導電性基板（穿孔金属板や金属箔）の両面に活物質層を設けているのであるが、極板群の最外周に位置する負極板の外面は正極板と対向しないので該部分に配置した活物質は起電反応に寄与しない。捲回式極板群を備える蓄電池において、蓄電池のさらなる高容量化を達成するために極板群の構造の改良が提案されている。例えば、極板群の最外周に位置する負極板の導電性基板の外面を露呈させた構造の捲回式極板群が提案されている。該提案によれば、極板群の最外周に位置する負極板の外面の起電反応に寄与しない活物質を除き、起電反応に寄与する活物質量を増やすことによって、高容量化を図っている。（例えば特許文献１、特許文献２）。
【０００４】
【特許文献１】特開平１−２７９５７８号公報
【特許文献２】特開２００１−２３６８０号公報  これらの特許文献に提案されている蓄電池の捲回式極板群の基本構造を説明するための概念図（断面図）を図６に示す。該捲回式極板群は、帯状の正極板３、負極板１、セパレータ４の積層体を捲回したものであって、有底円筒形の金属製電槽缶５内に収納されている。前記負極板１は、導電性基板１′の両面に活物質層１″を配置したものである。但し、活物質層の端部６を境にして正極板と対向しない箇所には活物質層１″を配置しない部分（活物質層非塗工部分）７が設けられている。  しかし、該構成の極板群を作製しようとすれば。１枚の負極板に活物質塗工部分と非塗工部分を設けなければならず、そのためには間歇塗工を行うか、塗工後に一部分活物質を取り除いて活物質非塗工部分を形成する必要があり、極板を作製する工程が複雑であり生産性に劣る欠点があった。
【０００５】
前記特許文献１、特許文献２に記載の極板群と別の構成を有するものとして、負極板を内周部分と該内周部分に比べて厚さの小さい最外周部分とに分割し、内周部分と最外周部分とを重ね合わせて接続した捲回式極板群が示されている。（例えば特許文献３）
【特許文献３】特開２００４−６３３２５号公報  該構成によれば、負極板を内周部分と外周部分に分割しているので、前記特許文献１、特許文献２に記載の１枚の負極板において非塗工部分を設ける構成や、負極板の厚さの異なる部分を設ける構成に比べると負極板の製造が容易である利点がある。しかし、負極板の外周部分には、起電反応に寄与しない負極活物質が存在し、負極板外周部分の正極に対向していない面（外側の面）の活物質を排除した蓄電池に比べて容量が小さいという欠点があった。また、負極板の内周部分と最外周部分を重ね合わせ部分は活物質層同士が接触するので、該重ね合わせ部分の電気抵抗が大きく高率放電特性や急速充電を行ったときの充電受け入れ特性が劣る虞があった。
【発明の開示】
【発明が解決しようとする課題】
【０００６】
本発明は、前記従来の密閉形蓄電池の欠点に鑑みてなされたものであって、捲回式極板群を備える蓄電池であって生産性を低下させることなく、高容量で高率放電特性、急速充電受け入れ特性に優れた蓄電池を提供せんとするものである。
【課題を解決するための手段】
【０００７】
本発明においては、蓄電池の構成を以下の構成とすることによって前記課題を解決する。
本発明に係る蓄電池は、正極板、セパレータ、負極板の積層体を捲回してなる極板群であって、該極板群の最外周に負極板を配置してなる捲回式極板群を、金属製電槽缶に収納し、前記負極板の最外周部分の少なくとも一部分を前記電槽缶の内面に当接させた蓄電池において、前記負極板が内周部分と最外周部分に分割されており、該負極板内周部分が導電性基板の両面に活物質層を備え、負極板最外周部分が導電性基板の片面にのみ活物質層を備え、該導電性基板の片面にのみ配置した活物質層を正極板に対向するように配置し、前記負極板内周部分の巻き終わり端部と負極板最外周部分の巻き始め端部とを電気的に接続させた捲回式極板群を備える蓄電池である。（請求項１）
【０００８】
本発明に係る蓄電池は、前記負極板内周部分の巻き終わり端部と負極板最外周部分の巻き始め端部を重ねた重ね合わせ領域を備えた捲回式極板群であって、負極板最外周部分の導電性基板が負極板内周部分に当接するように負極板内周部分の巻き終わり端部と負極板最外周部分の巻き始め端部を重ねたことを特徴とする請求項１に記載の捲回式極板群を備える蓄電池である。（請求項２）
本発明に係る蓄電池は、前記負極板内周部分の巻き終わり端部と負極板最外周部分の巻き始め端部の導電性基板が当接するように重ねた重ね合わせ領域を備え、かつ、前記負極板内周部分の巻き終わり端部を電槽缶の内面に当接させたことを特徴とする請求項２に記載の捲回式極板群を備えた蓄電池である。（請求項３）
本発明に係る蓄電池は、前記負極板内周部分の巻き終わり端部と負極板最外周部分の巻き始め端部の導電性基板が当接するように重ねた重ね合わせ領域を備え、該重ね合わせ領域が、前記正極板の巻き終わり端面と重ならず、前記負極板最外周部分の巻き始め端面と正極板の巻き終わり端面の距離を内周部分の負極板の厚さ以上としたことを特徴とする請求項２または請求項３に記載の捲回式極板群を備えた蓄電池である。（請求項４）
本発明に係る蓄電池は、前記負極板内周部分の巻き終わり端部および前記負極板最外周部分の巻き始め端部の導電性基板を両面ともに露出させ、該露出させた導電性基板同士を接合することによって前記負極板内周部分の巻き終わり端部と負極板外周部分の巻き始め端部とを電気的に接続させたことを特徴とする請求項１に記載の捲回式極板群を備えた蓄電池である。（請求項５）
【発明の効果】
【０００９】
前記請求項１によれば、捲回式極板群を備える蓄電池であって、生産性を低下させることなく放電容量、高率放電特性、急速充電時の充電受け入れ特性に優れた捲回式極板群を備えた蓄電池とすることができる。
前記請求項２、請求項３によれば、請求項１に係る捲回式極板群を備えた蓄電池のうちでも負極板の集電機能に優れた捲回式極板群を備える蓄電池とすることができる。
前記請求項４によれば、セパレータの損傷による内部短絡の虞のない蓄電池とすることが出来る。
前記請求項５によれば、請求項１に係る捲回式極板群を備えた蓄電池のうちでも特に負極板の集電機能に優れた捲回式極板群を備える蓄電池とすることができる。
【発明を実施するための最良の形態】
【００１０】
（第１の実施形態）
本発明において負極板内周部分と負極板最外周部分を電気的に接続する方法は特に限定されるものではないが、負極板内周部分の巻き終わり端部と負極板最外周部分の巻き始め端部を重ね合わせた重ね合わせ領域を形成するのが簡便であって好適な方法である。
図１は、本発明第１の実施形態に係る蓄電池において捲回式極板群および該極板群を構成する負極板内周部分と負極板最外周部分の重ね合わせ構造を概念的に示した断面図である。
図１において、負極板内周部分１は、導電性基板１′の両面に活物質層１″を配置している。負極板最外周部分２は、導電性基板２′の正極板３と対向する面（導電性基板２′の内面）にのみ活物質層２″を配置している。負極板内周部分１の巻き終わり端部と負極板最外周部分２の巻き始め端部は、重ね合わせ領域Ａにおいて、電気的に接続している。また、負極板最外周部分２の少なくとも一部分は、その導電性基板２′が金属製電槽５の側壁の内面に当接しており、前記負極板内周部分１は負極板最外周部分２を介して金属製電槽５に電気的に接続させることによって負極板の集電機能を確保している。
【００１１】
図２は、図１に示した本実施形態の負極板内周部分１の端部と負極板最外周部分２端部を重ね合わせた重ね合わせ領域Ａの部分拡大断面図である。重ね合わせ領域Ａの長さは特に限定されるものではないが、負極板内周部分１が該重ね合わせ領域Ａを介して電槽缶５に接続しているので、該重ね合わせ領域Ａの電気抵抗を小さくすることが好ましい。そのためには、重ね合わせ領域Ａの長さを１ｍｍ以上にすることが好ましく、２ｍｍ以上にすることがさらに好ましい。重ね合わせの長さが１ｍｍ未満では、重ね合わせ領域Ａの負極板内周部部分１と負極板最外周部分２の界面の電気抵抗が大きくなり負極板の集電機能が損なわれる虞がある。また、重ね合わせ領域Ａの長さが大きくなると、起電反応に寄与しない負極活物質の量が多くなり放電容量の低下を招く虞がある。放電容量の低下を避けるためには、重ね合わせ領域Ａの長さを４ｍｍ以下にすることが好ましく、３ｍｍ以下にすることがさらに好ましい。
【００１２】
本発明においては、前記重ね合わせ領域Ａにおいて負極板内周部分の巻き終わり端部と負極板巻き始め端部の何れを内側、何れを外側に配置するか特に限定されるものではない。但し、例えばアルカリ蓄電池の場合、水素吸蔵合金やカドミウムで構成される負極の活物質層は、充電・放電により体積変化をしたり、表面に非導電性の水酸化物の被膜が生成する。前記重ね合わせ領域Ａにおいて負極板の活物質層同士が当接するように重ね合わせた場合には、該当接界面の電気抵抗が大きくなる虞がある。従って、重ね合わせ領域Ａが、図２の（ロ）に示したようにな負極板内周部分１の活物質層１″と負極板最外周部分２の活物質層２″とが当接するよりも、図２の（イ）に示したように、当接する一方が負極板最外周部分２の導電性基板２′である方が好ましい。該重ね合わせ方式によれば、当接する一方が導電性基板なので、重ね合わせ領域Ａの当接界面の電気抵抗が小さく抑えられる。
また、負極板が導電性基板の両面に活物質層を配置した従来電池の蓄電池と比較して、本発明蓄電池においては導電性基板２′と金属製電槽５の内面が活物質層を介さずに直に接触させることができるので負極板最外周部分２と金属製電槽缶５の当接箇所の接触抵抗を低減し集電機能を高めることができる。
【００１３】
本実施形態のように負極板内周部分１の巻き終わり端部と負極板最外周部分の巻き始め端部を重ね合わせる方式の場合、前記重ね合わせ領域Ａは、正極板３の巻き終わり端面３′と重ならず、該正極板巻き終わり端面３′と負極板最外周部分２の巻き始め端面との距離Ｃは、負極板内周部分１の厚さ以上とすることが好ましい。前記重ね合わせ領域Ａが、正極板３の巻き終わり端面３′と重なったり、前記距離Ｃの大きさが負極板内周部分１の厚さ未満の場合は、正極板巻き終わり端面３′と負極板最外周部分２の巻き始め端面で挟まれた部分においてセパレータが強く押圧されて損傷し、内部短絡に至る虞がある。但し、距離Ｃが大きくなると、負極板内周部分１の正極板３と対向しない長さが長くなって、放電に寄与しない負極活物質量が大きくなるので、距離Ｃは、出来るだけ小さくする方が好ましい。負極板内周部分１と負極板最外周部分２は、重ね合わせ領域Ａにおいて、負極板の厚さが大きくなるのでその周辺部分に比べて負極板が厚さ方向に突出する。正極板３の巻き終わり端部３′の延長線上には空間があり、前記重ね合わせ領域Ａを正極板の巻き終わり端部３′の近傍に配置すれば前記空間が重ね合わせ領域Ａの負極板の負極板の厚さ方向へ突出した部分を収容できるので好ましい。具体的には、負極板内周部分１の巻き終わり端面９と正極板３の巻き終わり端面３の距離（図１の重ね合わせ領域Ａの長さ＋距離Ｃ）は、正極板３の厚さの１０倍以下が好ましく、５倍以下がさらに好ましい。なお、図１において４は、正極板と負極板を隔離するセパレータである。
【００１４】
（第２の実施形態）
図３は、本発明第２の実施形態に係る蓄電池において捲回式極板群を構成する負極板内周部分と負極板最外周部分の重ね合わせ部分の構成、負極板の内周部分の巻き終わり端部および負極板の最外周部分と電槽缶が当接している構成を概念的に示す断面図である。本実施の形態によれば、負極板内周部分１が負極板最外周部分２を介して電槽缶５に接続している他に、負極板内周部分１の端部が当接領域Ｂにおいて直に電槽缶５に当接しているので、負極板内周部分１と電槽缶５の間の電気抵抗が小さく、負極板の集電機能が高くなる。当接領域Ｂの長さは特に限定されるものではないが、１〜４ｍｍであることが好ましく、２〜３ｍｍであることがさらに好ましい。該当接の幅が１ｍｍ未満では当接の効果が得られず、４ｍｍを超えると正極板に対向しない負極活物質量が多くなり、放電容量の低下を招く虞がある。
【００１５】
（第３の実施形態）
図４は、本発明第３の実施形態に係る蓄電池において捲回式極板群を構成する負極板内周部分と負極板最外周部分の接合部分の構成、負極板の最外周部分と電槽缶が当接している構成を概念的に示す断面図であり、図５は、負極板内周部分と負極板最外周部分の接合部分を拡大した拡大断面図である。本実施の形態によれば、負極板内周部分１の巻き終わり端部（巻き終わり端面９の外側に）導電性基板１′を両面ともに露出させ、負極板最外周部分２の巻き始め端部（巻き始め端面８の外側に）導電性基板２′を両面ともに露出させ、露出させた基板同士を接合する。具体的には負極板内周部分１の巻き終わり端部および負極板最外周部分２の巻き始め端部に幅１〜２ｍｍに亘って活物質非塗工部を設けるか或いは一旦活物質を塗工した後活物質除去することによって導電性基板を露出させる。捲回に先だって図５に示すように導電性基板１′と導電性基板２′とを重ね合わせ、該重ね合わせ部１０を電気抵抗溶接等によって接合し、負極板内周部分１と負極板最外周部分２を一体化する。該実施形態は、負極板を製造する際に導電性基板の露出部分を形成する必要があるので、導電性基板の両面、片面の全面に活物質層を配置する実施形態１、実施形態２に比べて工程が複雑であるが、基板露出部分の幅が１〜２ｍｍと小さくて済むので、従来提案にある１枚の負極板で最外周部分の外側全面に亘って局部的に導電性基板を露出させる方式に比べてはるかに容易に負極板を製造することができる。また、捲回に先だって負極板が一体化されているので、巻き込む時点で負極板が別れている実施形態１、実施形態２に比べて捲回が容易である利点がある。
【００１６】
前記図１に示した構成において、負極板最外周部分２は、正極板に対向する面にのみ活物質層２″を配置し、起電反応に寄与しない外側の活物質層がない構成としているので、起電反応に寄与しない負極活物質層を省くことによって生じた空間を起電反応に寄与する活物質を充填するための空間として活用することができる。
【００１７】
前記空間を活用する第一の活用方法は、負極板の容量と正極板の容量の比（Ｎ／Ｐ比）が変わらないように前記空間を正極板、負極板の両方に割り当て、正極板、負極板ともに大きくする方法である。詳細は省略するが、該第一の方法によれば正極板、負極板共に起電反応に寄与する活物質量が増大するので、充放電サイクル特性を低下させることなく、通常レート（０．１〜０．２ItA）での放電における放電容量を向上させることが出来る。
第二の活用方法は、負極板のうち正極板に対向する部分の負極活物質層の厚さを厚くすることによって充放電に寄与する負極活物質量を増大させる方法である。該方法によれば前記Ｎ／Ｐ比を大きくすることができる（第二の活用方法によれば、負極板の最外周部分２の両面に活物質層を配置した従来の電池と比較して負極板の活物質充填量は変わらないが、起電反応に寄与する負極の活物質量が増大するので実質的にＮ／Ｐ比を大きくすることができる。）。
Ｎ／Ｐ比を大きくすると通常レート（０．１〜０．２ItA）での放電における放電容量を顕著に向上させることはできないが、高率放電特性、急速充電を行ったときの充電受け入れ特性を向上させることができる。また、充電リザーブを大きくすることができるので、充放電サイクル特性が向上する。
【実施例】
【００１８】
以下、本発明が顕著な効果を奏する前記空間の第二の活用方法を対象として、実施例により本発明の詳細を説明するが、本発明は以下に記載の実施例に限定されるものではない。
（実施例１）
（電池の構成）
亜鉛を金属換算で亜鉛を３重量％、コバルトを１重量％固溶状態で含有する水酸化ニッケルを芯層とし該芯層９５重量％に対して５重量％のオキシ水酸化コバルトからなる表面被覆層を設けた正極活物質粉末を発泡ニッケル製基板に充填した厚さ０．７ｍｍ、長さ９６ｍｍ、幅４４ｍｍの極板を正極板とした。正極板の容量｛正極活物質充填量(g)×正極活物質単位重量当たりの容量(mAh/g)｝は、2000mAhであった。
厚さ０．０４ｍｍ、直径が１ｍｍの円形の開口を有し、開口率４０％の穿孔鋼板（ニッケルメッキ品）を基板とし、該基板の両面に、Mm1.0Ni3.9Co0.7Mn0.3Al0.2（Mmはミッシュメタルを表す）の組成を有する平均粒径４０μｍの水素吸蔵合金９７重量％とＳＢＲ（スチレンブタジエンゴム）２重量％、ＭＣ（メチルセルロース）からなる活物質層を配置し、厚さが０．３２ｍｍ、長さが９４ｍｍ、幅が４４ｍｍの極板を負極板内周部分とした。
厚さ０．０４ｍｍ、直径が１ｍｍの円形の開口を有し、開口率４０％の穿孔鋼板（ニッケルメッキ品）を基板とし、該基板の片面に、Mm1.0Ni3.9Co0.7Mn0.3Al0.2の組成を有する平均粒径４０μｍの水素吸蔵合金９７重量%とＳＢＲ（スチレンブタジエンゴム）２重量％、ＭＣ（メチルセルロース）からなる活物質層を配置し、厚さが０．１７ｍｍ、長さが４３ｍｍ、幅が４４ｍｍの極板を負極板最外周部分とした。
厚さ０．１ｍｍ、坪量４０ｇ／ｍ2、幅が４６ｍｍであって親水処理を施したポリプロピレン製繊維からなる不織布をセパレータに適用した。
【００１９】
前記正極板、セパレータ、負極板内周部分を積層し、直径が２ｍｍの巻芯にして正極板が内側になるように捲回した。負極板内周部分１を巻き終えた時点で、負極板最外周部分を導電性基板を外側に、活物質層を内側に向けて配置し、図２（イ）に示すように、負極板最外周部分の巻き始め端部が負極板内周部分の巻き終わり端部の内側に位置するように重ね合わせた。なお、重ね合わせ領域の長さを２ｍｍとした。さらに捲回して粘着前記図１に示した構成の捲回式極板群を作製した。該極板群を直径（内径）１３．６ｍｍの金属製電槽缶に収納し、６．８Ｍ／ｌのKOHと０．８Ｍ／ｌのLiOHを含む水溶液からなる電解液を所定量注入し、電槽缶の開放端を排気弁およびキャップ状正極端子付きの蓋体で気密に封止してAAサイズの円筒形ニッケル水素蓄電池を作製した。なお、負極板の容量｛水素吸蔵合金粉末１ｇ当たりの容量(mAh/g)×水素吸蔵合金粉末の充填量(g)｝と正極板の容量｛正極活物質１ｇ当たりの容量(mAh/g)×正極活物質の充填量(g)｝の比（Ｎ／Ｐ比）は、１．３であった。該例を実施例１とする。
【００２０】
（実施例２）
前記実施例１において、正極板の長さを９６ｍｍ、負極板の内周部分の長さを９８ｍｍ、負極板の最外周部分の長さを３９ｍｍとし、負極板の内周部分の巻き終わり端部を幅２ｍｍ電槽缶の内面に直に当接させ、前記図３に示した構成を有する円筒形ニッケル水素蓄電池を作製した。該例を実施例２とする。該例のＮ／Ｐ比は、実施例１と同じ１．３であった。
【００２１】
（実施例３）
前記実施例１において、正極板の長さを９６ｍｍ、負極板内周部分の長さを９４ｍｍ、負極板最外周部分の長さを４３ｍｍとし、負極板内周部分の巻き終わり端部の導電性基板の両面に配置した活物質層を幅２ｍｍに亘って帯状に除去し、導電性基板を露出させた。負極板最外周部分の巻き始め端部の導電性基板の片面に配置した活物質層を幅２ｍｍに亘って帯状に除去し、導電性基板を露出させた。負極板内周部分の巻き終わり端部と負極板最外周部分の巻き始め端部に露出させた導電性基板同士を重ね合わせ、重ね合わせた導電性基板を等間隔に４点スポット溶接して接合し、一体化した。該負極板を適用して図４に示した構成の捲回式極板を構成し、円筒形ニッケル水素蓄電池を作製した。該例を実施例３とする。該例のＮ／Ｐ比は、実施例１と同じ１．３であった。
【００２２】
（参考例１）
前記実施例１において、負極板内周部分１と負極板内周部分２の重ね合わせ領域において負極板の重ね合わせ部分は、図２（ロ）に示したように、負極板内周部分１を内側に、負極板最外周部分２を外側になるように重ね、負極板内周部分１と負極板最外周部分２が互いの活物質層同士が当接するように重ねた。このこと以外は、実施例１と同じ構成になるように円筒形ニッケル水素蓄電池を作製した。該例を参考例１とする。該例のＮ／Ｐは、実施例１と同じ１．３であった。
【００２３】
（比較例１）
前記実施例１において、負極板を基板の両面に活物質層を配置した１枚の負極板で構成した。なお、正極板の長さを９６ｍｍ、負極板を厚さ０．２９ｍｍ、長さ１３１ｍｍの１枚構成の負極板とし、それ以外は実施例１と同じ構成となるように円筒形ニッケル水素蓄電池を作製した。該例を比較例１とする。該例のＮ／Ｐ比は、１．１７でをあった（負極活物質充填量は、全負極活物質うち最外周の正極板に対向しない部分の活物質を除いた値とした）。
【００２４】
（初期化成）
前記実施例１〜３、参考例１および比較例１に係る蓄電池を周囲温度２０℃において初期化成を行った。初回（１サイクル目）１／５０ItAで１３時間充電した後、１／１０ItAで１０時間充電した。１時間放置後放電電流１／５ItA、放電カット電圧１．０Ｖとして放電した。２〜１０サイクル目まで１／１０ItAで１６時間充電後１時間放置し、放電電流１／５ItA、放電カット電圧を１．０ｖとし、該充放電を１サイクルとして繰り返し充放電を行った。
【００２５】
（放電容量評価試験）
実施例１〜３、参考例１、比較例１に係る蓄電池であって、化成済みの蓄電池をそれぞれ１０個用意し、周囲温度２０℃において充電電流０．１ItAで１６時間充電後、１時間放置した後、放電電流０．２ItAにおいて放電カット電圧１．０Ｖにて放電し、放電容量を求めた。
（高率放電試験）
実施例１〜３、参考例１、比較例１に係る蓄電池であって、化成済みの蓄電池をそれぞれ１０個用意し、周囲温度２０℃において充電電流０．１ItAで１６時間充電後、１時間放置した後、放電電流３ItAにおいて放電カット電圧０．９Ｖにて放電し、放電容量を求めた。
（急速充電試験）
実施例１〜３、参考例１、比較例１に係る蓄電池であって、化成済みの蓄電池をそれぞれ１０個用意し、蓄電池の内圧を測定するための圧力センサーを取り付けた。該蓄電池を周囲温度２０℃において充電電流１ItAで１．５時間充電し、充電終了時点での蓄電池内部の圧力を記録した。充電終了後、１時間放置した後、放電電流０．２ItAにおいて放電カット電圧１．０Ｖにて放電し、放電容量を求め、該放電容量を、急速充電受け入れ特性を示す指標とした。
（充放電サイクル試験）
実施例１〜３、参考例１、比較例１に係る蓄電池であって、化成済みの蓄電池をそれぞれ１０個用意し、該蓄電池を周囲温度２０℃において充電電流１ItAで１．５時間充電し、１時間放置した後、放電電流１ItAにおいて放電カット電圧１．０Ｖにて放電した。該充放電を１サイクルとしてサイクルを繰り返し行った。放電容量が該サイクルの１サイクル目の放電容量の６０％に低下したサイクル数をもって当該蓄電池のサイクル寿命とした。
【００２６】
表１に、放電容量評価試験、高率放電試験の結果を示す（１０個の平均値）を示す。
【表１】
2006032304.tif 000003
表１に示したように、本発明に係る実施例１〜３、参考例１は、比較例１に比べて０．２ItA放電における放電容量が大きく、且つ、３ItA放電において放電容量が大きい。実施例１〜３、参考例１は、比較例１に比べて充放電に寄与する負極活物質量が多くＮ／Ｐ比が大きいために０．２ItA放電での放電容量が少し大きく、３ItA放電における放電容量が顕著に大きくなったと考えられる。３ItA放電のような高率放電においては、放電特性に対する負極支配が強まるために実施例１〜３、参考例１と比較例１の差が大きくなったものと考えられる。また、実施例１〜３、比較例１のうちでは、負極板最外周部分のみでなく負極板内周部分の端部を電槽缶に接触させた実施例２、負極板最外周部分と負極板内周部分の導電性基板同士を接合させた実施例３が負極板の集電機能に優れており３ItA放電で特に優れた放電特性を示したものと考えられる。一方参考例１は、負極板内周部分と負極板最外周部分が両者の活物質層同士が接触しているために実施例１に比べて重ね合わせ領域の電気抵抗が大きく、そのために３ItA放電における放電容量が低くなったものと考えられる。表１に示した結果から、前記負極板内周部分と負極板最外周部分の重ね合わせ領域においては、負極板最外周部分の導電性基板と負極板内周部分を当接させることが好ましく、該重ね合わせ領域の構成を備え、且つ、負極板内周部分の巻き終わり端部を電槽缶の内壁に当接させることがさらに好ましいことが分かる。また、負極板内周部分の巻き終わり端部と負極板最外周部分の巻き始め端部に導電性基板露出部分を設け、導電性基板同士を接合させるのが特に好ましいことが分かる。
【００２７】
表２に、急速充電試験、充放電サイクル試験の結果を示す（１０個の平均値）を示す。
【表２】
2006032304.tif 000004
表２に示したように、本発明に係る実施例１〜３、参考例１は、比較例１に比べて１ItA充電を行ったときの蓄電池内部の圧力上昇が抑制されている。実施例１〜３、参考例１は、比較例１に比べて充放電に寄与する負極活物質量が多くＮ／Ｐ比が大きいために、充電を行ったときに負極からの水素ガスの発生が抑制されることおよび正極から発生する酸素ガスの吸収機能に優れるために蓄電池の内圧上昇が抑制されたものと考えられる。また、実施例１〜３、参考例１は、Ｎ／Ｐ比を大きくしたために充電受け入れ特性が高く、急速充電（１ItA充電）後の放電容量が高くなったものと考えられる。また、実施例１〜３、参考例１のうちでは負極板の集電機能に優れた実施例２、実施例３が特に優れた充電受け入れ特性を示したものと考えられる。表２に示した結果からも、前記負極板内周部分と負極板最外周部分の重ね合わせ領域においては、負極板最外周部分の導電性基板と負極板内周部分が当接させることが好ましく、該重ね合わせ領域の構成を備え、且つ、負極板内周部分の巻き終わり端部を電槽缶の内壁に当接させることがさらに好ましく、負極板内周部分の巻き終わり端部と負極板最外周部分の巻き始め端部に露出させた導電性基板同士を接合させるのが特に好ましいことが分かる。
【００２８】
また、表２に示したように、本発明に係る実施例１〜３、参考例１は、比較例１に比べて充放電サイクル特性に優れている。実施例１〜３、参考例１は、比較例１に比べて、Ｎ／Ｐ比が大きいために大きい充電リザーブが確保でき、また、充電受け入れ特性や負極板のガス吸収機能が優れているために充電時の蓄電池の内圧上昇が抑制されるとともに電解液の涸渇が抑制されたので優れたサイクル性能が得られたものと考えられる。実施例１〜３、参考例１のうちでは負極板の集電機能を高めることによって充電受け入れ特性を向上させた実施例２、３が特に優れた充放電サイクル特性を示したと考えられる。
【産業上の利用可能性】
【００２９】
本発明は、捲回式極板群を備えるニッケル水素蓄電池やニッケルカドミウム蓄電池などの円筒形蓄電池において、生産性を低下させることなく、高率放電特性、急速充電受け入れ特性に優れた蓄電池の提供を可能にするもので産業上の利用価値の高いものである。
【図面の簡単な説明】
【００３０】
【図１】本発明の第１の実施形態に係る蓄電池の極板群の構成を概念的に示す断面図である。
【図２】本発明の第１の実施形態に係る蓄電池の負極板内周部分と負極板最外周部分の重ね合わせ構造を概念的に示す拡大断面図である。
【図３】本発明の第２の実施形態に係る蓄電池の極板群の構成を概念的に示す断面図である。
【図４】本発明の第３の実施形態に係る蓄電池の極板群の構成を概念的に示す断面図である。
【図５】本発明の第３の実施形態に係る蓄電池の負極板内周部分と負極板最外周部分の導電性基板同士の接合構造を概念的に示す拡大断面図である。
【図６】従来提案に係る蓄電池の極板群の構成を概念的に示す断面図である。
【符号の説明】
【００３１】
１    負極板内周部分
１′  導電性基板
１″  活物質層
２    負極板最外周部分
２′  導電性基板
２″  活物質層
Ａ    重ね合わせ領域
３    正極板
３′  正極板の巻き終わり端面
４    セパレータ
５    電槽缶
８    負極板最外周部分巻き始め端面
９    負極板内周部分の巻き終わり端面
【図１】
2006032304.tif 000005
【図２】
2006032304.tif 000006
【図３】
2006032304.tif 000007
【図４】
2006032304.tif 000008
【図５】
2006032304.tif 000009
【図６】
2006032304.tif 000010